(57)【要約】【課題】本発明は各種音響機器に使用されるスピーカ用ダストキャップに関するもので、高音質で地球に優しく、製造が容易で低コストのダストキャップを提供する。【解決手段】カナダ標準濾水度における叩解度が５０ｍｌ以上でかつ２００ｍｌ以下のミクロフィブリル化繊維を含有するダストキャップにおいて、ダストキャップの密度ｄとミクロフィブリル化繊維の含有量Ｘｗｔ％の関係が、１０ｄ≦Ｘ≦４０ｄが成り立つスピーカ用ダストキャップとしたものである。【選択図】図１
2008160362.tif 000002
【特許請求の範囲】
【請求項１】
スピーカ用ダストキャップであって、前記ダストキャップは、その材料が竹繊維を含み、その材料のカナダ標準濾水度における叩解度が、５０ｍｌ以上でかつ２００ｍｌ以下の繊維を含むとともに、前記５０ｍｌ以上でかつ２００ｍｌ以下の繊維の密度ｄとダストキャップに含有される全繊維中の前記５０ｍｌ以上でかつ２００ｍｌ以下の繊維の量Ｘ（％）との関係が
１０ｄ≦Ｘ≦４０ｄ
を満たすスピーカ用ダストキャップ。
【請求項２】
カナダ標準濾水度における叩解度が、５０ｍｌ以上でかつ２００ｍｌ以下の繊維が竹繊維である請求項１記載のスピーカ用ダストキャップ。
【請求項３】
カナダ標準濾水度における叩解度が、５０ｍｌ以上でかつ２００ｍｌ以下の竹繊維以外の成分が、竹繊維である請求項２記載のスピーカ用ダストキャップ。
【請求項４】
密度が０．２５〜０．４５ｇ／ｃｍ3である請求項１記載のスピーカ用ダストキャップ。
【請求項５】
ポリ乳酸を含有する請求項１記載のスピーカ用ダストキャップ。
【請求項６】
生ゴムを含有する請求項１記載のスピーカ用ダストキャップ。
【請求項７】
磁気回路に結合されたフレームと、このフレームの外周部に結合された振動板と、この振動板に結合されるとともにその一部が前記磁気回路の磁気ギャップに配置されたボイスコイルと、前記振動板の前面に結合された請求項１記載のダストキャップとからなるスピーカ。
【請求項８】
磁気回路に結合されたフレームと、このフレームの外周部に結合された振動板と、この振動板に結合されるとともにその一部が前記磁気回路の磁気ギャップに配置されたボイスコイルと、前記振動板の前面に結合された請求項１記載のダストキャップとからなるスピーカと、少なくともこのスピーカへの入力信号の増幅回路とを備えた電子機器。
【請求項９】
磁気回路に結合されたフレームと、このフレームの外周部に結合された振動板と、この振動板に結合されるとともにその一部が前記磁気回路の磁気ギャップに配置されたボイスコイルと、前記振動板の前面に結合された請求項１記載のダストキャップとからなるスピーカを移動手段に備えた装置。
【発明の詳細な説明】
【技術分野】
【０００１】
本発明は各種音響機器や映像機器に使用されるスピーカ用ダストキャップやこれを用いたスピーカおよびステレオセットやテレビセット等の電子機器および自動車等の装置に関するものである。
【背景技術】
【０００２】
最近の音響機器や映像機器等の電子機器に関しては、デジタル技術の著しい進歩により、従来と比較して飛躍的に性能向上が図られてきた。
【０００３】
この電子機器の性能向上により、これらの電子機器に使用されるスピーカも性能向上が市場より強く要請されている。
【０００４】
その性能向上が市場より強く要請されているスピーカについては、スピーカ構成部品の中で振動板とともに、その音質や特性を決定する大きなウエイトを占めるダストキャップの高性能化への対応が必要不可欠である。
【０００５】
ダストキャップの高性能化の中でも高音質化に対する要望が大きい。従って高音質を実現できるスピーカ用ダストキャップの開発が不可欠である。
【０００６】
また、一方では低価格化や環境対応化等、高性能化への妨げとなる要求も市場より強く要請されているのが実情である。
【０００７】
従って、今後は高音質、高性能で、かつ低価格化や環境対応化に優れたスピーカ用ダストキャップの開発が必要不可欠となる。
【０００８】
従来のスピーカ用ダストキャップの材料は、針葉樹を叩解して得られた材料が主流であった。
【０００９】
そして、さらに性能向上のために、ミクロフィブリル化して使用したり、ポリエステル等の補強剤とともに使用されることが多かった。また補強剤として、炭素繊維やガラス繊維、ポリエステル繊維、アラミド繊維等を使用しているものもあった。
【００１０】
尚、この出願の発明に関する先行技術文献情報としては特許文献１が知られている。
【特許文献１】特開平６−１４３９１号公報
【発明の開示】
【発明が解決しようとする課題】
【００１１】
従来のスピーカ用ダストキャップの材料として多用されている針葉樹は、その叩解工程に非常に多くの時間を要するものであった。そして性能向上のために、ミクロフィブリル化するためには、さらに多くの時間を要するものであった。
【００１２】
また補強剤として使用される炭素繊維、ガラス繊維、ポリエステル繊維、アラミド繊維等は、価格的にも高価であるばかりか使用後の焼却が困難になるケースが多く、処理費用や埋め立て地等の問題から価格的、環境的にも課題を有するものであった。
【００１３】
スピーカの開発では、ダストキャップ検討の目的の大半は、音を良好に再生することであるが、音を良好に再生するとは、スペック上で表現するならば、振動板物性を音速が大きく、かつ内部損失が大きい方向にもっていくことである。
【００１４】
これらのダストキャップ物性を左右するのは、ミクロフィブリル化繊維を含有させることではなく、ミクロフィブリル化繊維を含有させることで、どのような繊維の絡み合い形態を生むかであり、重要なのは、繊維の密度と、その密度での繊維の絡み合い形態である。
【００１５】
本発明は、前記課題を解決し、ダストキャップの剛性向上による高音質化と高性能化を実現し、低価格で環境に優しく、生産性に優れたスピーカ用ダストキャップを提供することを目的とするものである。
【課題を解決するための手段】
【００１６】
上記目的を達成するために本発明は、針葉樹より環境負荷が少なく、入手が容易で安価な竹を使用し、針葉樹より簡単で短時間にミクロフィブリル化叩解できる竹の性質を利用してカナダ標準濾水度における叩解度を５０ｍｌ以上でかつ２００ｍｌ以下にミクロフィブリル化した材料繊維の密度ｄと全繊維中の当繊維の量Ｘ（％）との関係が
１０ｄ≦Ｘ≦４０ｄ
を満たすように設定してスピーカ用ダストキャップを構成したものである。
【００１７】
この構成とすることにより、ミクロフィブリル化した竹繊維が他の材料と強固に絡み合い、スピーカ用ダストキャップに十分な剛性や強靭性を与えることができる。
【００１８】
よって、スピーカ用ダストキャップの材料物性値を向上させることができ、剛性やヤング率、引張強度の向上を図ることができる。
【発明の効果】
【００１９】
以上のように本発明のスピーカ用ダストキャップは、ミクロフィブリル化された竹繊維を含んで構成するものであり、カナダ標準濾水度における叩解度を５０ｍｌ以上でかつ２００ｍｌ以下にミクロフィブリル化した材料繊維の密度ｄと全繊維中の当繊維の量Ｘ（％）との関係が
１０ｄ≦Ｘ≦４０ｄ
を満たすように設定してスピーカ用ダストキャップを構成したものである。
【００２０】
この構成とすることで、ダストキャップの剛性や強靭性、ヤング率を向上させ、このダストキャップを用いたスピーカの高音質化を図り、大出力化、高信頼性化を図ることができる。
【００２１】
さらに、本発明は安価で地球環境に優しいスピーカ用のダストキャップを提供することができる。
【発明を実施するための最良の形態】
【００２２】
以下、本発明の実施の形態について説明する。
【００２３】
（実施の形態１）
以下、実施の形態１を用いて、本発明の特に請求項１から請求項７に記載の発明について説明する。
【００２４】
図１は、本発明の一実施の形態におけるスピーカ用ダストキャップの断面図を示したものである。
【００２５】
図２は、本発明の一実施の形態におけるスピーカの断面図を示したものである。
【００２６】
先ず、図１に示すスピーカ用ダストキャップ３１について説明する。
【００２７】
本発明は、繊維と称されるものの材質、使用法に着眼し鋭意検討した結果、以下の結論に達したものである。
【００２８】
ア）製造が簡易であるためには混抄である必要がある。
【００２９】
イ）ミクロフィブリル化せずに比重をあげるとダストキャップの弾性率は向上するが音速が向上する傾向は低い。すなわち、繊維の絡み方を考慮することで、比重によって音速向上にもっとも効果的なミクロフィブリル化繊維量が異なる傾向にある。
【００３０】
ウ）短時間で容易にミクロフィブリル化を実現できる好ましい素材は竹繊維である。
【００３１】
前記ア）について説明する。
【００３２】
カナダ標準濾水度による叩解度が、５０ｍｌ以上でかつ２００ｍｌ以下のレベルにミクロフィブリル化した繊維であれば、混抄が可能である。
【００３３】
ここで、５０ｍｌ以下では混抄時にミクロフィブリル化繊維が網から抜けてしまい性能にばらつきが生じやすくなる。
【００３４】
一方、２００ｍｌ以上になると、ミクロフィブリル化される度合いが低く、期待する効果が得られにくい。
【００３５】
これらのミクロフィブリル化繊維を得る方法としては、ビータ、サウンドミル等の方法がある。
【００３６】
ミクロフィブリル化に要する時間は、従来の針葉樹を中心とした繊維と比較すると、竹繊維が圧倒的に短く、生産工程上やコスト上好ましい。
【００３７】
また竹は生育が早いため環境問題を発生させることなく、継続的に供給可能な点や、ガラス繊維等の無機成分のように埋め立てでなく焼却で廃棄できる等の地球環境に優しい点で好ましい。
【００３８】
このため、ミクロフィブリル化していない繊維も竹繊維であれば、さらに地球に優しく好ましいスピーカ用ダストキャップとなる。
【００３９】
本発明は、竹繊維を含んだダストキャップの密度とミクロフィブリル化繊維の含有量について言及したものである。
【００４０】
この理由としては、繊維の絡み合い形態は密度に大きく依存するためである。ミクロフィブリル化繊維がミクロフィブリル化していない繊維を網目状につなぐ形態が効果的である。
【００４１】
従ってこの形態を実現するためには、ミクロフィブリル化繊維の全繊維中の含有量をＸｗｔ％とするとダストキャップの密度ｄｇ／ｃｍ3の関係は
１０ｄ≦Ｘ≦４０ｄ
が効果的である。
【００４２】
Ｘが１０ｄより小さくなると効果が少なく、Ｘが４０ｄを超えると効果が横ばいあるいは低下してしまう。
【００４３】
本発明のスピーカ用ダストキャップの密度の制限はないが、自動車用スピーカは軽量化が求められる点や音速は密度が小さい方が大きくなる点で比重は小さい方が好ましく、具体的には０．２５〜０．４５ｇ／ｃｍ3が好ましい。
【００４４】
以下、本発明の最良の実施の形態および本発明の一例として実施例を記載するが、何ら本発明の範囲を限定するものではない。
【００４５】
本発明のスピーカ用ダストキャップの最良の実施の形態は、密度が０．２５〜０．４５ｇ／ｃｍ3のダストキャップであってカナダ標準濾水度における叩解度が５０ｍｌ〜１００ｍｌの竹繊維を３ｗｔ％〜１５ｗｔ％、ミクロフィブリル化していない竹繊維を８０ｗｔ％〜９７ｗｔ％程度使用し、混抄により製造されたダストキャップである。
【００４６】
必要に応じ、サイズ剤、紙力剤、防水剤、顔料等を使用するが、音質調整はポリ乳酸およびまたは生ゴムをそれぞれ３％〜１０％添加することで調整する。
【００４７】
これらの音質調整材料を添加することで、精度が高く、竹繊維の特徴を活かした音質調整が可能となる。
【００４８】
次に、図２に示す本発明の一実施の形態のスピーカについて説明する。
【００４９】
図２に示すように、着磁されたマグネット２１を上部プレート２２およびヨーク２３により挟み込んで内磁型の磁気回路２４を構成している。
【００５０】
この磁気回路２４のヨーク２３にフレーム２６を結合している。このフレーム２６の周縁部に、振動板２７の外周をエッジ２９を介して接着している。そして、この振動板２７の中心部にボイスコイル２８の一端を結合するとともに、反対の一端を上記磁気回路２４の磁気ギャップ２５にはまり込むように結合し、振動板２７の前面に請求項１記載のダストキャップ３１を結合して構成している。
【００５１】
以上は、内磁型の磁気回路２４を有するスピーカについて説明したが、これに限定されず、外磁型の磁気回路を有するスピーカに適用しても良い。
【００５２】
さらに、振動板２７とエッジ２９とが一体化された小型スピーカについても適用することも可能である。
【００５３】
この構成により、図１において説明したようなダストキャップの効果により、締りの良い音を再生することができ、特に高音域においては、クリアで明るい音質を得ることができる。
【００５４】
そして、全体としては、明瞭度の高い、輪郭のはっきりした音像定位の良好な優れた音質とすることができる。
【００５５】
以上のように、従来からダストキャップとしての主体であった針葉樹からなる材料同様、本発明によるダストキャップは、天然材料であり、この天然素材の持つ耳当りが良好で、素性の良い音色を活かした音つくりが可能となる。
【００５６】
そして、合成材料や金属材料のような特異な音質的キャラクターや独特の共振による音色の画一性に支配されることがなく、素直で自然な音つくりを実現することができる。
【００５７】
よって、スピーカを供給する分野を選択することなく、広くあらゆる分野のスピーカの音つくりに展開することができる。
【００５８】
また別の効果として、ダストキャップの強靭性が向上し、品質面や信頼性面においても優れたダストキャップとすることができる。
【００５９】
よって、このダストキャップを用いたスピーカの高耐入力化や、耐湿信頼性に代表される各種信頼性を向上させることができる。
【００６０】
よって、品質面や信頼性面においても優れたスピーカとすることができ、さらに環境面やコスト面に関しても大きく寄与することができる。
【００６１】
ここで、上述したダストキャップは、スピーカ構成部品の中での特性や音質を決定するウエイトは、その面積や体積、重量が大きいほど、その影響も大きくなる。
【００６２】
また、振動板の前面部に配置、接着されている構造上、このダストキャップの外形寸法が、振動板の外形寸法に近い程度の大きさを有するダストキャップについては、振動板よりも特性や音質を決定するウエイトは大きくなる可能性がある。
【００６３】
これは、特にダストキャップにより、振動板から発生する高域成分や中高域成分を物理的にカットしているスーパーウーファー等に多く見られる構造である。
【００６４】
この原因は、ダストキャップは振動板から発生する振幅により振動して音を発生してはいるものの、人間の耳に直接到達する音は、振動板よりむしろダストキャップから発生したものの方が多いことによるためである。
【００６５】
よって、ダストキャップの材料、物性値により、その特性や音質が大きく左右されることになる。
【００６６】
この場合はスピーカ構成部品の中での特性や音質を決定するウエイトは、ダストキャップが一番高いものとなる。
【００６７】
（実施の形態２）
以下、実施の形態２を用いて、本発明の特に請求項８に記載の発明について説明する。
【００６８】
図３は、本発明の一実施の形態の電子機器であるオーディオ用のミニコンポシステムの外観図を示したものである。
【００６９】
図３に示すように、本発明のスピーカ３０をエンクロジャー４１に組込んで、スピーカシステムを構成し、このスピーカに入力する電気信号の増幅手段であるアンプ４２と、このアンプ４２に入力されるソースを出力するプレーヤ４３とを備えて、電子機器であるオーディオ用のミニコンポシステム４４を構成したものである。
【００７０】
この構成とすることにより、従来では実現できなかった明瞭度の高い、輪郭のはっきりした音像定位の良好な優れた音質を得るミニコンポシステムを実現することができる。
【００７１】
さらに、高耐入力化や、耐湿信頼性に代表される各種信頼性を向上させることができるスピーカシステムを実現することができる。
【００７２】
よって、品質面や信頼性面においても優れたミニコンポシステムとすることができる。
【００７３】
さらに、環境面やコスト面に関しても大きく寄与することができる。
【００７４】
（実施の形態３）
以下、実施の形態３を用いて、本発明の特に請求項９に記載の発明について説明する。
【００７５】
図４は、本発明の一実施の形態の装置である自動車５０の断面図を示したものである。
【００７６】
図４に示すように、本発明のスピーカ３０をリアトレイやフロントパネルに組込んで、カーナビゲーションやカーオーディオの一部として使用して自動車５０を構成したものである。
【００７７】
この構成とすることにより、スピーカ３０の明瞭度の高い、輪郭のはっきりした音像定位の良好な優れた音質を得ることができる。
【００７８】
さらに、高耐入力化や、自動車用スピーカとして重要な耐湿信頼性に代表される各種信頼性を向上させることができる。
【００７９】
よって、品質面や信頼性面においても優れたものとすることができ、このスピーカ３０を搭載した自動車等の装置の性能や品質を向上させることができる。
【００８０】
さらに、環境面やコスト面に関しても大きく寄与することができる。
【産業上の利用可能性】
【００８１】
本発明にかかるスピーカ用ダストキャップ、スピーカ、電子機器および装置は、剛性の高いダストキャップによる音質や特性の向上や、さらには高い品質および信頼性が必要な映像音響機器や情報通信機器等の電子機器、さらには自動車等の装置に適用できる。
【図面の簡単な説明】
【００８２】
【図１】本発明の一実施の形態におけるスピーカ用ダストキャップの断面図
【図２】本発明の一実施の形態におけるスピーカの断面図
【図３】本発明の一実施の形態における音響機器の外観図
【図４】本発明の一実施の形態における装置の断面図
【符号の説明】
【００８３】
２１  マグネット
２２  上部プレート
２３  ヨーク
２４  磁気回路
２５  磁気ギャップ
２６  フレーム
２７  振動板
２８  ボイスコイル
２９  エッジ
３０  スピーカ
３１  ダストキャップ
４１  エンクロジャー
４２  アンプ
４３  プレーヤ
４４  ミニコンポシステム
５０  自動車
【図１】
2008160362.tif 000003
【図２】
2008160362.tif 000004
【図３】
2008160362.tif 000005
【図４】
2008160362.tif 000006